(57)【要約】【課題】耐チッピング性、耐水性、塗膜外観等に優れる複層塗膜を形成できる高固形分型の水性中塗り塗料組成物及びこれを用いる複層塗膜形成方法を提供すること。【解決手段】（Ａ）エチルアクリレート、水酸基含有ラジカル重合性不飽和モノマー及びカルボキシル基含有ラジカル重合性不飽和モノマーを含有し、且つエチルアクリレートの含有量が６０重量％以上であるモノマー混合物（ａ）を乳化重合して得られる、水酸基価５〜８０ｍｇＫＯＨ／ｇ及び酸価１〜１５ｍｇＫＯＨ／ｇであるアクリル系エマルション樹脂、（Ｂ）水酸基価が８０ｍｇＫＯＨ／ｇを超え２００ｍｇＫＯＨ／ｇ以下である水酸基含有樹脂、（Ｃ）硬化剤、並びに（Ｄ）着色顔料を含有し、且つ固形分含量が６０重量％以上であることを特徴とする水性中塗り塗料組成物、並びにこれを用いる複層塗膜形成方法。【選択図】なし【特許請求の範囲】
【請求項１】
（Ａ）エチルアクリレート、水酸基含有ラジカル重合性不飽和モノマー及びカルボキシル基含有ラジカル重合性不飽和モノマーを含有し、且つエチルアクリレートの含有量が６０重量％以上であるモノマー混合物（ａ）を乳化重合して得られる、水酸基価５〜８０ｍｇＫＯＨ／ｇ及び酸価１〜１５ｍｇＫＯＨ／ｇであるアクリル系エマルション樹脂、
（Ｂ）水酸基価が８０ｍｇＫＯＨ／ｇを超え２００ｍｇＫＯＨ／ｇ以下である水酸基含有樹脂、
（Ｃ）硬化剤、並びに
（Ｄ）着色顔料を含有し、且つ固形分含量が６０重量％以上であることを特徴とする水性中塗り塗料組成物。
【請求項２】
アクリル系エマルション樹脂（Ａ）が、水酸基含有樹脂を乳化剤として用いて、モノマー混合物（ａ）を乳化重合して得られたものである請求項１に記載の水性中塗り塗料組成物。
【請求項３】
水酸基含有樹脂（Ｂ）が、酸基を有しており、樹脂の酸価が１〜７０ｍｇＫＯＨ／ｇである請求項１に記載の水性中塗り塗料組成物。
【請求項４】
アクリル系エマルション樹脂（Ａ）及び水酸基含有樹脂（Ｂ）の配合比率が、両者の合計に基づいて、前者が３０〜９９重量％で後者が１〜７０重量％である請求項１に記載の水性中塗り塗料組成物。
【請求項５】
硬化剤（Ｃ）の配合割合が、アクリル系エマルション樹脂（Ａ）及び水酸基含有樹脂（Ｂ）の合計１００重量部に対して、１〜１５０重量部である請求項１に記載の水性中塗り塗料組成物。
【請求項６】
着色顔料（Ｄ）の配合割合が、アクリル系エマルション樹脂（Ａ）及び水酸基含有樹脂（Ｂ）の合計１００重量部に対して、１〜４００重量部である請求項１に記載の水性中塗り塗料組成物。
【請求項７】
フォードカップＮｏ．４（２０℃）で測定した塗料粘度が、１５〜６０秒である請求項１に記載の水性中塗り塗料組成物。
【請求項８】
被塗物に、電着塗膜、中塗り塗膜、次いで上塗り塗膜を形成して、複層塗膜を形成する方法であって、中塗り塗膜を請求項１に記載の水性中塗り塗料組成物を用いて形成することを特徴とする複層塗膜形成方法。
【請求項９】
被塗物が、自動車車体である請求項８に記載の複層塗膜形成方法。
【発明の詳細な説明】
【技術分野】
【０００１】
本発明は、水性中塗り塗料組成物及びこれを用いる複層塗膜形成方法に関する。
【背景技術】
【０００２】
自動車車体特にその外板部は、防食及び美感の付与を目的として、通常、電着塗料による下塗り塗料、中塗り塗料、及び上塗り塗料から形成される複層塗膜により被覆されている。
【０００３】
自動車の走行中に路面上の小石、砂利、凍結防止剤、氷塊などを巻き上げ、これらが車体外板部に衝突して複層塗膜にキズを付けたり、はなはだしくはその複層塗膜を局所的に破損・脱落せしめるというチッピング現象が起こる。この現象のため、外観を損なったり、金属素地面を露出させ、発錆、腐食するという欠陥を生じる。この欠陥を防止すべく、下塗り塗料と中塗り塗料の間にチッピングプライマーを塗装することが多いが、塗装工程が増加するという問題を生ずる。そのため、このようなチッピングプライマーの塗装が不要で、省工程を図ることができる、耐チッピング性に優れた複層塗膜を形成できる中塗り塗料が要望されている。
【０００４】
また、従来の中塗り塗料は、有機溶剤型塗料が主流であったが、健康や環境への影響を軽減して、揮発性有機化合物の減量化（低ＶＯＣ化）及び塗装効率の向上を図るため、中塗り塗料の水性化及び高固形分化が要望されている。
【０００５】
ポリエステル樹脂を幹重合体とし、アクリル樹脂を枝重合体とするグラフトポリマーを樹脂成分として含有する水性中塗り塗料が公知である（特許文献１参照）。
【０００６】
しかし、上記中塗り塗料は、高固形分の状態でも塗料粘度が低いため、該状態で塗装を行うことができるという利点を有するものの、中塗り塗料として必要な耐チッピング性が不十分であり、チッピングプライマーを省いた場合には、耐チッピング性の低下が著しいという欠点を有する。
【０００７】
また、電着塗膜を形成した被塗物上に、（メタ）アクリル酸アルキルエステル、酸基含有エチレン性不飽和モノマー及び水酸基含有エチレン性不飽和モノマーを乳化重合して得られる、ガラス転移温度−５０〜２０℃、酸価２〜６０ｍｇＫＯＨ／ｇ及び水酸基価１０〜１２０ｍｇＫＯＨ／ｇのアクリル樹脂エマルジョン、硬化剤等を含有する水性中塗り塗料、水性ベース塗料及びクリヤ塗料を塗装後、これらの三層塗膜を同時に加熱硬化する塗膜形成方法が公知である（特許文献２参照）。
【０００８】
しかし、この方法で得られる複層塗膜は、耐水性等が不十分であり、又この方法において先に中塗り塗膜を加熱硬化させた場合には、中塗り塗膜とベース塗膜との間の付着性の低下に伴って耐チッピング性が低下してしまう。
【特許文献１】特開２００４−４３５２４号公報
【特許文献２】特開２００４−２９８８３６号公報
【発明の開示】
【発明が解決しようとする課題】
【０００９】
本発明の目的は、チッピングプライマーを使用することなく、耐チッピング性、耐水性、塗膜外観等に優れる複層塗膜を形成できる高固形分型の水性中塗り塗料組成物及びこれを用いる複層塗膜形成方法を提供することにある。
【課題を解決するための手段】
【００１０】
本発明者は、上記課題を達成すべく鋭意研究した。その結果、特定量以上のエチルアクリレート、水酸基含有ラジカル重合性不飽和モノマー及びカルボキシル基含有ラジカル重合性不飽和モノマーを含有するモノマー混合物を乳化重合して得られる８０ｍｇＫＯＨ／ｇ以下の水酸基価等を有するアクリル系エマルション樹脂、並びに水酸基価８０ｍｇＫＯＨ／ｇを超える水酸基含有樹脂を樹脂成分とし、固形分含量が６０重量％以上の水性中塗り塗料組成物によれば、チッピングプライマーを使用することなく、耐チッピング性、耐水性、塗膜外観等に優れる複層塗膜を形成できることを見出した。本発明は、かかる新たな知見に基づいて、完成されたものである。
【００１１】
本発明は、以下の水性中塗り塗料組成物及びこれを用いる複層塗膜形成方法を提供するものである。
【００１２】
１．（Ａ）エチルアクリレート、水酸基含有ラジカル重合性不飽和モノマー及びカルボキシル基含有ラジカル重合性不飽和モノマーを含有し、且つエチルアクリレートの含有量が６０重量％以上であるモノマー混合物（ａ）を乳化重合して得られる、水酸基価５〜８０ｍｇＫＯＨ／ｇ及び酸価１〜１５ｍｇＫＯＨ／ｇであるアクリル系エマルション樹脂、
（Ｂ）水酸基価が８０ｍｇＫＯＨ／ｇを超え２００ｍｇＫＯＨ／ｇ以下である水酸基含有樹脂、
（Ｃ）硬化剤、並びに
（Ｄ）着色顔料を含有し、且つ固形分含量が６０重量％以上であることを特徴とする水性中塗り塗料組成物。
【００１３】
２．アクリル系エマルション樹脂（Ａ）が、水酸基含有樹脂を乳化剤として用いて、モノマー混合物（ａ）を乳化重合して得られたものである上記項１に記載の水性中塗り塗料組成物。
【００１４】
３．水酸基含有樹脂（Ｂ）が、酸基を有しており、樹脂の酸価が１〜７０ｍｇＫＯＨ／ｇである上記項１に記載の水性中塗り塗料組成物。
【００１５】
４．アクリル系エマルション樹脂（Ａ）及び水酸基含有樹脂（Ｂ）の配合比率が、両者の合計に基づいて、前者が３０〜９９重量％で後者が１〜７０重量％である上記項１に記載の水性中塗り塗料組成物。
【００１６】
５．硬化剤（Ｃ）の配合割合が、アクリル系エマルション樹脂（Ａ）及び水酸基含有樹脂（Ｂ）の合計１００重量部に対して、１〜１５０重量部である上記項１に記載の水性中塗り塗料組成物。
【００１７】
６．着色顔料（Ｄ）の配合割合が、アクリル系エマルション樹脂（Ａ）及び水酸基含有樹脂（Ｂ）の合計１００重量部に対して、１〜４００重量部である上記項１に記載の水性中塗り塗料組成物。
【００１８】
７．フォードカップＮｏ．４（２０℃）で測定した塗料粘度が、１５〜６０秒である上記項１に記載の水性中塗り塗料組成物。
【００１９】
８．被塗物に、電着塗膜、中塗り塗膜、次いで上塗り塗膜を形成して、複層塗膜を形成する方法であって、中塗り塗膜を上記項１に記載の水性中塗り塗料組成物を用いて形成することを特徴とする複層塗膜形成方法。
【００２０】
９．被塗物が、自動車車体である上記項８に記載の複層塗膜形成方法。
【００２１】
水性中塗り塗料組成物
本発明の水性中塗り塗料組成物は、アクリル系エマルション樹脂（Ａ）、水酸基含有樹脂（Ｂ）、硬化剤（Ｃ）及び着色顔料（Ｄ）を含有し、且つ固形分含量が６０重量％以上の組成物である。
【００２２】
アクリル系エマルション樹脂（Ａ）
アクリル系エマルション樹脂（Ａ）は、エチルアクリレート、水酸基含有ラジカル重合性不飽和モノマー及びカルボキシル基含有ラジカル重合性不飽和モノマーを含有し、且つエチルアクリレートの含有量が６０重量％以上であるモノマー混合物（ａ）を、乳化重合して、得られる樹脂であり、その水酸基価が５〜８０ｍｇＫＯＨ／ｇ及び酸価が１〜１５ｍｇＫＯＨ／ｇの樹脂である。
【００２３】
上記乳化重合は、モノマー混合物（ａ）を、乳化剤、重合開始剤及び水の存在下で、ラジカル重合することによって行うことができる。
【００２４】
モノマー混合物（ａ）の中に、該混合物の合計重量を基準にして、エチルアクリレートを６０重量％、好ましくは７０重量％以上含有することによって、固形分含量６０重量％以上の高固形分型水性塗料組成物にできる。また、これを下塗り塗膜、中塗り塗膜及び上塗り塗膜からなる複層塗膜を形成する場合の中塗り塗料組成物として用いることによって、耐チッピング性等に優れる複層塗膜を形成できる。エチルアクリレートの含有量が６０重量％未満では、複層塗膜の耐水性が劣り、又耐チッピング性に満足のいく結果が得られない。モノマー混合物（ａ）中におけるエチルアクリレートの含有量は、８０〜９５重量％程度であることがより好ましい。
【００２５】
モノマー混合物（ａ）における水酸基含有ラジカル重合性不飽和モノマーとしては、例えば、２−ヒドロキシエチル（メタ）アクリレート、ヒドロキシプロピル（メタ）アクリレート、ヒドロキシブチル（メタ）アクリレートなどの炭素数２〜２０のグリコールと（メタ）アクリル酸とのモノエステル化物等を挙げることができる。水酸基含有ラジカル重合性不飽和モノマーの使用量は、得られるアクリル系エマルション樹脂の水酸基価が、５〜８０ｍｇＫＯＨ／ｇの範囲内となる様に適宜決定することができる。
【００２６】
また、カルボキシル基含有ラジカル重合性不飽和モノマーとしては、例えば、アクリル酸、メタクリル酸、クロトン酸、イタコン酸、マレイン酸、フマル酸等を挙げることができる。カルボキシル基含有ラジカル重合性不飽和モノマーの使用量は、得られるアクリル系エマルション樹脂の酸価が、１〜１５ｍｇＫＯＨ／ｇの範囲内となる様に適宜決定することができる。
【００２７】
モノマー混合物（ａ）には、更に他のモノマーとして、メチル（メタ）アクリレート、エチルメタクリレート、プロピル（メタ）アクリレート、ブチル（メタ）アクリレート、ヘキシル（メタ）アクリレート、オクチル（メタ）アクリレート、ラウリル（メタ）アクリレート、２−エチルヘキシル（メタ）アクリレート、シクロヘキシル（メタ）アクリレート、イソボルニル（メタ）アクリレート等のエチルアクリレート以外の（メタ）アクリル酸と炭素数１〜２２の１価アルコールとのモノエステル化物；メトキシブチル（メタ）アクリレート、メトキシエチル（メタ）アクリレートなどの（メタ）アクリル酸の炭素数２〜１８のアルコキシアルキルエステル；Ｎ，Ｎ−ジメチルアミノエチル（メタ）アクリレート、Ｎ，Ｎ−ジエチルアミノエチル（メタ）アクリレート、Ｎ−ｔ−ブチルアミノエチル（メタ）アクリレート、Ｎ，Ｎ−ジメチルアミノプロピル（メタ）アクリレートなどのアルキルアミノアクリル系単量体；アクリルアミド、メタクリルアミド、Ｎ−メチルアクリルアミド、Ｎ−メチルメタクリルアミド、Ｎ−エチルアクリルアミド、Ｎ−エチルメタクリルアミド、Ｎ−ブチルアクリルアミド、Ｎ−ブチルメタクリルアミド、Ｎ−ジメチルアクリルアミド、Ｎ−ジメチルメタクリルアミドなどのアクリルアミド系単量体；スチレン、α−メチルスチレン、ビニルトルエン、アクリロニトリル、酢酸ビニル、「べオバ９」（商品名、炭素数９のバーサティック酸ビニルエステル、ジャパンエポキシレジン社製）、「べオバ１０」（商品名、炭素数１０のバーサティック酸ビニルエステル、ジャパンエポキシレジン社製）、塩化ビニルなどを含有させることができる。更に、分子中に少なくとも２個の重合性不飽和結合を有する多ビニル化合物を用いることによってエマルション樹脂粒子内の架橋を行うこともできる。
【００２８】
このような多ビニル化合物としては、例えば、アリル（メタ）アクリレート、エチレングリコールジ（メタ）アクリレート、トリエチレングリコールジ（メタ）アクリレート、テトラエチレングリコールジ（メタ）アクリレート、１，３−ブチレングリコールジ（メタ）アクリレート、トリメチロールプロパントリ（メタ）アクリレート、１，４−ブタンジオールジ（メタ）アクリレート、ネオペンチルグリコールジ（メタ）アクリレート、１，６−ヘキサンジオールジ（メタ）アクリレート、ペンタエリスリトールジ（メタ）アクリレート、ペンタエリスリトールテトラ（メタ）アクリレート、グリセロールジ（メタ）アクリレート、１，１，１−トリスヒドロキシメチルエタンジ（メタ）アクリレート、１，１，１−トリスヒドロキシメチルエタントリ（メタ）アクリレート、１，１，１−トリスヒドロキシメチルプロパントリ（メタ）アクリレート、トリアリルイソシアヌレート、ジアリルテレフタレート、ジビニルベンゼンなどが挙げられる。
【００２９】
上記のモノマー混合物（ａ）を用いて乳化重合する際に用いる乳化剤としては、乳化重合反応に使用される通常の乳化剤が使用できる。
【００３０】
かかる乳化剤としては、例えば、ノニオン系乳化剤、アニオン系乳化剤などが挙げられる。
【００３１】
ノニオン系乳化剤としては、例えば、ポリオキシエチレンラウリルエーテル、ポリオキシエチレンオクチルフェニルエーテル、ポリオキシエチレンオレイルフェニルエーテル、ポリオキシエチレンノニルフェニルエーテル、オキシエチレン・オキシプロピレンブロックコポリマー、ｔｅｒｔ−オクチルフェノキシエチルポリエトキシエタノール、ノニルフェノキシエチルポリエトキシエタノール等が挙げられる。
【００３２】
アニオン系乳化剤としては、例えば、ドデシルベンゼンスルホン酸ナトリウム、ラウリル硫酸ナトリウム、アルキルジフェニルエーテルジスルホン酸ナトリウム、アルキルナフタレンスルホン酸ナトリウム、ジアルキルスルホコハク酸ナトリウム、ステアリン酸ナトリウム、ナトリウムジオクチルスルホサクシネート、ポリオキシエチレンアルキルエーテル硫酸ナトリウム、ポリオキシエチレンアルキルフェニルエーテル硫酸ナトリウム、オレイン酸ナトリウム、ｔｅｒｔ−オクチルフェノキシエトキシポリエトキシエチル硫酸ナトリウム等のナトリウム塩；オレイン酸カリウム等のカリウム塩；ポリオキシエチレンアルキルエーテル硫酸アンモニウム、ポリオキシエチレンアルキルフェニルエーテル硫酸アンモニウム等のアンモニウム塩等が挙げられる。
【００３３】
これらの乳化剤は、１種単独で、又は２種以上を組み合わせて、使用することができる。
【００３４】
乳化剤の使用量は、特に制限されないが、耐水性などの塗膜性能を低下させない為、モノマー混合物（ａ）の重量に対して、３重量％以下程度であることが望ましい。
【００３５】
乳化重合に用いる重合開始剤としては、一般に乳化重合に使用されるものであれば全て使用することができ、例えば、過酸化水素；過硫酸アンモニウム、過硫酸カリウム、過硫酸ナトリウム等の過硫酸塩；クメンハイドロパーオキサイド、ｔ−ブチルハイドロパーオキサイド、ベンゾイルパーオキサイド、ｔ−ブチルパーオキシ−２−エチルヘキサノエート、ｔ−ブチルパーオキシベンゾエート、ラウロイルパーオキサイド等の有機過酸化物；４、４'−アゾビス（４−シアノブタン酸）、２，２'−アゾビス｛２−メチル−Ｎ−［−（１−ヒドロキシブチル）］−プロピルアミド｝等のアゾ化合物；あるいはこれらの過酸化物とナトリウムスルホキシレート、ホルムアルデヒド、ピロ亜硫酸ソーダ、亜硫酸水素ナトリウム、Ｌ−アスコルビン酸、ロンガリット等の還元剤との組み合わせによるレドックス開始剤等が挙げられる。これらの重合開始剤は、１種単独で、又は２種以上を組み合わせて、使用することができる。
【００３６】
上記の重合開始剤の使用量としては、モノマー混合物（ａ）の重量に対して、０．０１〜５重量％程度、好ましくは０．０３〜３重量％程度添加するのが適当である。
【００３７】
乳化重合反応の温度及び時間としては、重合開始剤の種類によって異なるが、通常、３０〜１５０℃程度の間で、反応時間は３０分〜１０時間程度の範囲とするのが適当である。
【００３８】
上記乳化重合反応は、通常１段階で行われ、これにより、アクリル系エマルション樹脂（Ａ）が得られる。
【００３９】
また、必要に応じて、上記乳化重合を多段階で行うことにより、コア／シェル型、又はコア／シェル／シェル型の構造を有するアクリル系エマルション樹脂（Ａ）とすることができる。
【００４０】
また、アクリル系エマルション樹脂（Ａ）は、水酸基含有樹脂を乳化剤として用いて、モノマー混合物（ａ）を乳化重合して得られたものであってもよい。これにより得られる樹脂は、モノマー混合物（ａ）の乳化重合体と乳化剤として用いた水酸基含有樹脂との混成樹脂であるが、この混成樹脂が水酸基価５〜８０ｍｇＫＯＨ／ｇ及び酸価１〜１５ｍｇＫＯＨ／ｇの樹脂である限りにおいて、アクリル系エマルション樹脂（Ａ）として使用することができる。
【００４１】
上記乳化剤として用いる水酸基含有樹脂は、通常、塩基性化合物で中和することで樹脂を水溶性化又は水分散化するために、酸基を分子内に有しかつ水酸基を有する。酸基としては、カルボキシル基、スルホン酸基、燐酸基等が挙げられる。樹脂の種類としては、ポリエステル樹脂、アクリル樹脂、ウレタン樹脂などが挙げられる。また、この水酸基含有樹脂は、酸価が１０〜７０ｍｇＫＯＨ／ｇ程度、好ましくは２０〜５０ｍｇＫＯＨ／ｇ程度、水酸基価が２０〜２００ｍｇＫＯＨ／ｇ程度、好ましくは５０〜１７０ｍｇＫＯＨ／ｇ程度、ＧＰＣ（ゲル浸透クロマトグラフィー）法による数平均分子量が１，０００〜５０，０００程度、好ましくは２，０００〜２０，０００程度であるのが、適切である。
【００４２】
上記水酸基含有樹脂は、例えば、後記する水酸基含有樹脂（Ｂ）の製造法と同様にして、製造することができる。
【００４３】
乳化剤として水酸基含有樹脂を用いて、アクリル系エマルション樹脂（Ａ）を製造する場合において、モノマー混合物（ａ）及び水酸基含有樹脂の混合割合は、両者の固形分合計を基準にして、モノマー混合物（ａ）を５０〜８０重量％程度、水酸基含有樹脂を２０〜５０重量％程度の割合で混合して用いることが好ましい。乳化重合に用いる重合開始剤、反応温度及び反応時間は、いずれも、前記した通常の乳化剤を用いる場合と同様でよい。また、乳化剤として、水酸基含有樹脂に、前記の通常の乳化剤を少量併用してもよい。
【００４４】
乳化剤として、前記通常の乳化剤又は上記水酸基含有樹脂を用いて、乳化重合反応して得られたアクリル系エマルション樹脂（Ａ）の樹脂粒子の平均粒子径は、通常、０．１〜１．０μｍ程度、好ましくは０．１２〜０．３μｍ程度である。樹脂（Ａ）を含有した高固形分型水性塗料組成物の安定性、塗膜外観等に優れる塗膜を得るには、樹脂粒子の平均粒子径をこの範囲とすることが好ましい。
【００４５】
本明細書において、樹脂粒子の平均粒子径は、レーザー回折式粒度分布測定装置を用いて、常温（２０℃程度）で測定したときの値である。レーザー回折式粒度分布測定装置としては、市販品、例えば、「ＣＯＵＬＴＥＲ  Ｎ４型サブミクロン粒子分析装置」（商品名、（株）日科機社製）を用いることができる。
【００４６】
また、アクリル系エマルション樹脂（Ａ）は、水酸基価が５〜８０ｍｇＫＯＨ／ｇ程度、酸価が１〜１５ｍｇＫＯＨ／ｇ程度の範囲である。水酸基価が５ｍｇＫＯＨ／ｇ未満では塗料安定性が劣り、水酸基価が８０ｍｇＫＯＨ／ｇを越えると高固形分型の水性塗料を得ることができない。酸価が１ｍｇＫＯＨ／ｇ未満では塗料安定性が劣り、１５ｍｇＫＯＨ／ｇを越えると高固形分型の水性塗料を得ることができない。
【００４７】
また、アクリル系エマルション樹脂（Ａ）は、ＤＳＣ（示査走査熱量計）によって求めたガラス転移温度が−５０〜＋２０℃程度であるのが好ましく、−３０〜＋１０℃程度であるのがより好ましい。ガラス転移温度が＋２０℃をこえると、前記複層塗膜の耐チッピング性が低下する傾向にある。
【００４８】
水酸基含有樹脂（Ｂ）
本発明の水性中塗り塗料組成物には、当該組成物の硬化性等を向上させる点から、水酸基価が８０ｍｇＫＯＨ／ｇを超え２００ｍｇＫＯＨ／ｇ以下である水酸基含有樹脂（Ｂ）を含有させる。
【００４９】
水酸基含有樹脂（Ｂ）は、通常、塩基性化合物で中和することで樹脂を水溶性化又は水分散化するために、酸基を分子内に有しかつ水酸基を有する。酸基としては、カルボキシル基、スルホン酸基、燐酸基等が挙げられる。樹脂（Ｂ）の種類としては、ポリエステル樹脂、アクリル樹脂、ウレタン樹脂などが挙げられる。
【００５０】
水酸基含有樹脂（Ｂ）は、上記酸基を有し、樹脂の酸価が１〜７０ｍｇＫＯＨ／ｇであることが高固形分型の水性塗料組成物を得るために望ましい。
【００５１】
上記ポリエステル樹脂は、多塩基酸と多価アルコールとのエステル化反応により調製することができる。 多塩基酸は１分子中に２個以上のカルボキシル基を有する化合物であり、例えば、テレフタル酸、イソフタル酸、フタル酸、ナフタレンジカルボン酸、４，４′−ビフェニルジカルボン酸、ジフェニルメタン−４，４′−ジカルボン酸などの芳香族ジカルボン酸及びその無水物；ヘキサヒドロイソフタル酸、ヘキサヒドロテレフタル酸、ヘキサヒドロフタル酸、テトラヒドロフタル酸などの脂環族ジカルボン酸及びその無水物；アジピン酸、セバシン酸、スベリン酸、コハク酸、グルタル酸、マレイン酸、クロロマレイン酸、フマル酸、ドデカン二酸、ピメリン酸、アゼライン酸、イタコン酸、シトラコン酸、ダイマー酸などの脂肪族ジカルボン酸及びその無水物；これらのジカルボン酸のメチルエステル、エチルエステルなどの低級アルキルエステル；トリメリット酸、無水トリメリット酸、ピロメリット酸、無水ピロメット酸、トリメシン酸、メチルシクロヘキセントリカルボン酸、テトラクロロヘキセントリカルボン酸及びその無水物などの３価以上の多塩基酸などが挙げられる。
【００５２】
多価アルコールは、１分子中に２個以上の水酸基を有する化合物であり、例えば、エチレングリコール、プロピレングリコール、ジエチレングリコール、トリメチレングリコール、テトラエチレングリコール、トリエチレングリコール、ジプロピレングリコール、１，４−ブタンジオール、１，３−ブタンジオール、２，３−ブタンジオール、１，２−ブタンジオール、３−メチル−１，２−ブタンジオール、２−ブチル−２−エチル−１，３−プロパンジオール、１，２−ペンタンジオール、１，５−ペンタンジオール、１，４−ペンタンジオール、２，４−ペンタンジオール、２，３−ジメチルトリメチレングリコール、テトラメチレングリコール、３−メチル−４，３−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、ヒドロキシピバリン酸、ネオペンチルグリコールエステルなどの２価アルコール；これらの２価アルコールにε−カプロラクトンなどのラクトン類を付加したポリラクトンジオール；ビス（ヒドロキシエチル）テレフタレートなどのエステルジオール類；ビスフェノールＡのアルキレンオキサイド付加物、ポリエチレングリコール、ポリプロピレングリコール、ポリブチレングリコールなどのポリエーテルジオール類；グリセリン、トリメチロールプロパン、トリメチロールエタン、ジグリセリン、トリグリセリン、１，２，６−ヘキサントリオール、ペンタエリスリトール、ジペンタエリスリトール、ソルビトール、マンニットなどの３価以上のアルコール；これらの３価以上のアルコールにε−カプロラクトンなどのラクトン類を付加させたポリラクトンポリオール類；１，４−シクロヘキサンジメタノール、トリシクロデカンジメタノール、水添ビスフェノールＡ、水添ビスフェノールＦ等の脂環族多価アルコールなどが挙げられる。また、プロピレンオキサイド及びブチレンオキサイドなどのα−オレフィンエポキシド、「カージュラＥ１０」（商品名、ジャパンエポキシレジン社製、合成高分岐飽和脂肪酸のグリシジルエステル）などのモノエポキシ化合物などを酸と反応させて得られたアルコール化合物を、ポリエステル樹脂に導入しても良い。
【００５３】
上記アクリル樹脂は、ラジカル重合性不飽和単量体混合物１００重量部に、重合開始剤０．５〜１０重量部程度を添加し、有機溶剤の存在下、ラジカル重合反応させることにより得られる。ラジカル重合性不飽和単量体混合物としては、アクリル系エマルション樹脂（Ａ）におけるモノマー混合物（ａ）を用いるのが好ましい。ラジカル重合反応の温度は、重合開始剤の種類によって異なるが、通常、３０〜１５０℃程度の範囲であり、反応時間は温度によって適宜選ばれるが３０分間〜１０時間程度の範囲である。重合開始剤としては、一般に、ラジカル発生剤として知られているものであればよく、例えば、ベンゾイルパーオキサイド、ラウロイルパーオキサイド、イソブチルパーオキサイド、メチルエチルケトンパーオキサイド、ｔ−ブチルパーオキシ−２−エチルヘキサノエート、ｔ−アミルパーオキシ−２−エチルヘキサノエート、ジｔ−ブチルパーオキサイド、ジｔ−アミルパーオキサイド等のパーオキサイド類、及びアゾビスイソブチロニトリル等のアゾ系開始剤があげられる。
【００５４】
上記ウレタン樹脂は、水分散性付与のため、分子内にカルボキシル基を有しており、ウレタン樹脂中にカルボキシル基を導入する方法としては、カルボキシル基を含有しないポリオールにカルボキシル基含有ポリオールを併用して、ジイソシアネートと反応させることにより、ウレタン骨格中にカルボキシル基を導入する方法が一般的である。
【００５５】
カルボキシル基を含有しないポリオールとして、例えば、低分子のポリオールでは、上記、ポリエステル合成時に使用する多価アルコールが使用できる。また、高分子のポリオールは、ポリエーテルポリオール、ポリエステルポリオール、アクリルポリオール、エポキシポリオールなどがある。ポリエーテルポリオールとしてはポリエチレングリコール、ポリプロピレングリコール、ポリテトラメチレングリコールなどが挙げられる。その他、ポリカプロラクトンなどのラクトン系開環重合体ポリオール、ポリカーボネートジオールなどがある。
【００５６】
カルボキシル基含有のポリオールとしては、例えば、２，２−ジメチロールプロピオン酸、２，２−ジメチロールブタン酸などが挙げられるが、特に２，２−ジメチロールプロピオン酸が好ましい。これらを使用する際に、反応を速やかに進行させるためにＮ−メチルピロリドンのような溶媒を少量使用することもできる。このようなカルボキシル基含有ポリオールの使用量は、カルボキシル基を含有しないポリオール１００重量部に対して、５〜３０重量部とするのが水分散性や塗膜の耐水性の面から好ましい。
【００５７】
また、水酸基含有ラジカル重合性不飽和単量体をポリオール（上記のカルボキシル基を含有しないポリオール及び／又はカルボキシル基含有のポリオール）と、ポリイソシアネート化合物と反応させることで、ウレタン樹脂にラジカル重合性不飽和基を導入することができる。上記の水酸基含有ラジカル重合性不飽和単量体としては、２−ヒドロキシエチル（メタ）アクリレート、２−ヒドロキシプロピル（メタ）アクリレート、４−ヒドロキシブチル（メタ）アクリレートなどが挙げられる。
【００５８】
上記のポリイソシアネート化合物としては、例えば、ヘキサメチレンジイソシアネート、トリメチルヘキサメチレンジイソシアネート、ダイマー酸ジイソシアネート、リジンジイソシアネートなどの脂肪族ポリイソシアネート類；及びこれらのポリイソシアネートのビューレットタイプ付加物、イソシアヌレート環付加物；イソホロンジイソシアネート、４，４’−メチレンビス（シクロヘキシルイソシアネート）、メチルシクロヘキサン−２，４−ジイソシアネート、メチルシクロヘキサン−２，６−ジイソシアネート、１，３−ジ（イソシアナトメチル）シクロヘキサン、１，４−ジ（イソシアナトメチル）シクロヘキサン、１，４−シクロヘキサンジイソシアネート、１，３−シクロペンタンジイソシアネート、１，２−シクロヘキサンジイソシアネートなどの脂環族ジイソシアネート類；及びこれらのポリイソシアネートのビューレットタイプ付加物、イソシアヌレート環付加物；
キシリレンジイソシアネート、メタキシリレンジイソシアネート、テトラメチルキシリレンジイソシアネート、トリレンジイソシアネート、４，４′−ジフェニルメタンジイソシアネート、１，５−ナフタレンジイソシアネート、１，４−ナフタレンジイソシアネート、４，４′−トルイジンジイソシアネート、４，４′−ジフェニルエーテルジイソシアネート、ｍ−フェニレンジイソシアネート、ｐ−フェニレンジイソシアネート、４，４′−ビフェニレンジイソシアネート、３，３′−ジメチル−４，４′−ビフェニレンジイソシアネート、ビス（４−イソシアナトフェニル）スルホン、イソプロピリデンビス（４−フェニルイソシアネート）などの芳香族ジイソシアネート化合物；及びこれらのポリイソシアネートのビューレットタイプ付加物、イソシアヌレート環付加物；
トリフェニルメタン−４，４′，４″−トリイソシアネート、１，３，５−トリイソシアナトベンゼン、２，４，６−トリイソシアナトトルエン、４，４′−ジメチルジフェニルメタン−２，２′，５，５′−テトライソシアネートなどの１分子中に３個以上のイソシアネート基を有するポリイソシアネート類；及びこれらのポリイソシアネートのビューレットタイプ付加物、イソシアヌレート環付加物；
エチレングリコール、プロピレングリコール、１，４−ブチレングリコール、ジメチロールプロピオン酸、ポリアルキレングリコール、トリメチロ−ルプロパン、ヘキサントリオールなどのポリオールの水酸基にイソシアネート基が過剰量となる比率でポリイソシアネート化合物を反応させてなるウレタン化付加物；及びこれらのポリイソシアネートのビューレットタイプ付加物、イソシアヌレート環付加物；等が挙げられる。
【００５９】
水酸基含有樹脂（Ｂ）は、該樹脂分子内のカルボキシル基、スルホン酸基、燐酸基等の酸基を塩基性化合物で中和することにより水溶化又は水分散化することができる。
【００６０】
塩基性化合物としては、例えば、水酸化ナトリウム、水酸化カリウム、水酸化リチウム、水酸化カルシウム、水酸化バリウムなどのアルカリ金属又はアルカリ土類金属の水酸化物；アンモニア；エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミン、ジエタノールアミン、ジ−ｎ−プロパノールアミン、ジ−iso −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；ジエチレントリアミン、ヒドロキシエチルアミノエチルアミン、エチルアミノエチルアミン、メチルアミノプロピルアミンなどのポリアミンを挙げることができる。塩基性化合物の使用量としては、水酸基含有樹脂の酸基に対して０．１〜１．５当量、好ましくは０．２〜１．２当量の範囲がよい。
【００６１】
水酸基含有樹脂（Ｂ）の酸価が１０ｍｇＫＯＨ／ｇ以下の場合には、塩基性化合物を用いて中和することに代えて、水酸基含有樹脂（Ｂ）と乳化剤とを混合し、機械的なせん断力を加えて攪拌して水中に強制的に分散させる水分散体として使用することもできる。
【００６２】
硬化剤（Ｃ）
硬化剤（Ｃ）としては、メラミン樹脂、ブロック化ポリイソシアネート化合物などが挙げられる。
【００６３】
メラミン樹脂としては、メラミンをホルムアルデヒドでメチロール化してなるメチロール化メラミン樹脂；このメチロール基をモノアルコールでエーテル化したアルキル化メラミン樹脂；イミノ基を有するメチロール化メラミン樹脂又はアルキル化メラミン樹脂等を挙げることができる。また、メチロール基のエーテル化において、二種以上のモノアルコールを用いて混合アルキル化をしたものであってもよい。モノアルコールとしては、メチルアルコール、エチルアルコール、ｎ−プロピルアルコール、ｉ−プロピルアルコール、ｎ−ブチルアルコール、ｉ−ブチルアルコール、２−エチルブタノール、２−エチルヘキサノール等が挙げられる。
【００６４】
具体的には、メチル化メラミン樹脂、イミノ基含有メチル化メラミン樹脂、メチル化・ブチル化メラミン樹脂、イミノ基含有メチル化・ブチル化メラミン樹脂等が好ましく、イミノ基含有メチル化メラミン樹脂がより好ましい。
【００６５】
このような好ましいメラミン樹脂の市販品としては、例えば、「サイメル２０２」、「サイメル２３２」、「サイメル２３５」、「サイメル２３８」、「サイメル２５４」、「サイメル２６６」、「サイメル２６７」、「サイメル２７２」、「サイメル２８５」、「サイメル３０１」、「サイメル３０３」、「サイメル３２５」、「サイメル３２７」、「サイメル３５０」、「サイメル３７０」、「サイメル７０１」、「サイメル７０３」、「サイメル７３６」、「サイメル７３８」、「サイメル７７１」、「サイメル１１４１」、「サイメル１１５６」、「サイメル１１５８」等（以上、日本サイテック社製）、「ユーバン１２０」、「ユーバン２０ＨＳ」、「ユーバン２０２１」、「ユーバン２０２８」、「ユーバン２０６１」等（以上、三井化学社製）、および「メラン５２２」等（日立化成社製）の商品名で市販されている。
【００６６】
ブロック化ポリイソシアネート化合物は、１分子中に２個以上の遊離のイソシアネート基を有するポリイソシアネートのイソシアネート基をブロック剤でブロックして得られる。
【００６７】
ポリイソシアネート化合物としては、例えば、ヘキサメチレンジイソシアネート、トリメチルヘキサメチレンジイソシアネート、ダイマー酸ジイソシアネート、リジンジイソシアネートなどの脂肪族ポリイソシアネート類；及びこれらのポリイソシアネートのビューレットタイプ付加物、イソシアヌレート環付加物；
イソホロンジイソシアネート、４，４′−メチレンビス（シクロヘキシルイソシアネート）、メチルシクロヘキサン−２，４−ジイソシアネート、メチルシクロヘキサン−２，６−ジイソシアネート、１，３−ジ（イソシアナトメチル）シクロヘキサン、１，４−ジ（イソシアナトメチル）シクロヘキサン、１，４−シクロヘキサンジイソシアネート、１，３−シクロペンタンジイソシアネート、１，２−シクロヘキサンジイソシアネートなどの脂環族ジイソシアネート類；及びこれらのポリイソシアネートのビューレットタイプ付加物、イソシアヌレート環付加物；
キシリレンジイソシアネート、メタキシリレンジイソシアネート、テトラメチルキシリレンジイソシアネート、トリレンジイソシアネート、４，４′−ジフェニルメタンジイソシアネート、１，５−ナフタレンジイソシアネート、１，４−ナフタレンジイソシアネート、４，４′−トルイジンジイソシアネート、４，４′−ジフェニルエーテルジイソシアネート、ｍ−フェニレンジイソシアネート、ｐ−フェニレンジイソシアネート、４，４′−ビフェニレンジイソシアネート、３，３′−ジメチル−４，４′−ビフェニレンジイソシアネート、ビス（４−イソシアナトフェニル）スルホン、イソプロピリデンビス（４−フェニルイソシアネート）などの芳香族ジイソシアネート化合物；及びこれらのポリイソシアネートのビューレットタイプ付加物、イソシアヌレート環付加物；
トリフェニルメタン−４，４′，４″−トリイソシアネート、１，３，５−トリイソシアナトベンゼン、２，４，６−トリイソシアナトトルエン、４，４′−ジメチルジフェニルメタン−２，２′，５，５′−テトライソシアネートなどの１分子中に３個以上のイソシアネート基を有するポリイソシアネート類；及びこれらのポリイソシアネートのビューレットタイプ付加物、イソシアヌレート環付加物；
エチレングリコール、プロピレングリコール、１，４−ブチレングリコール、ジメチロールプロピオン酸、ポリアルキレングリコール、トリメチロールプロパン、ヘキサントリオールなどのポリオールの水酸基にイソシアネート基が過剰量となる比率でポリイソシアネート化合物を反応させてなるウレタン化付加物；及びこれらのポリイソシアネートのビューレットタイプ付加物、イソシアヌレート環付加物；等が挙げられる。
【００６８】
上記ブロック剤は、遊離のイソシアネート基を封鎖するものであり、例えば１００℃以上、好ましくは１３０℃以上に加熱すると、水酸基と容易に反応することができる。
【００６９】
ブロック剤としては、例えば、フェノール、クレゾール、キシレノール、ニトロフェノール、エチルフェノール、ヒドロキシジフェニル、ブチルフェノール、イソプロピルフェノール、ノニルフェノール、オクチルフェノール、ヒドロキシ安息香酸メチルなどのフェノール系；ε−カプロラクタム、δ−バレロラクタム、γ−ブチロラクタム、β−プロピオラクタムなどのラクタム系；メタノール、エタノール、プロピルアルコール、ブチルアルコール、アミルアルコール、ラウリルアルコールなどの脂肪族アルコール系；
エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテル、メトキシメタノールなどのエーテル系；ベンジルアルコール；グリコール酸；グリコール酸メチル、グリコール酸エチル、グリコール酸ブチルなどのグリコール酸エステル；乳酸、乳酸メチル、乳酸エチル、乳酸ブチルなどの乳酸エステル；メチロール尿素、メチロールメラミン、ジアセトンアルコール、２−ヒドロキシエチルアクリレート、２−ヒドロキシエチルメタクリレートなどのアルコール系；
ホルムアミドオキシム、アセトアミドオキシム、アセトオキシム、メチルエチルケトオキシム、ジアセチルモノオキシム、ベンゾフェノンオキシム、シクロヘキサンオキシムなどのオキシム系；
マロン酸ジメチル、マロン酸ジエチル、アセト酢酸エチル、アセト酢酸メチル、アセチルアセトンなどの活性メチレン系；ブチルメルカプタン、ｔ−ブチルメルカプタン、ヘキシルメルカプタン、ｔ−ドデシルメルカプタン、２−メルカプトベンゾチアゾール、チオフェノール、メチルチオフェノール、エチルチオフェノールなどのメルカプタン系；アセトアニリド、アセトアニシジド、アセトトルイド、アクリルアミド、メタクリルアミド、酢酸アミド、ステアリン酸アミド、ベンズアミドなどの酸アミド系；コハク酸イミド、フタル酸イミド、マレイン酸イミドなどのイミド系；ジフェニルアミン、フェニルナフチルアミン、キシリジン、Ｎ−フェニルキシリジン、カルバゾール、アニリン、ナフチルアミン、ブチルアミン、ジブチルアミン、ブチルフェニルアミンなどアミン系；イミダゾール、２−エチルイミダゾールなどのイミダゾール系；尿素、チオ尿素、エチレン尿素、エチレンチオ尿素、ジフェニル尿素などの尿素系；Ｎ−フェニルカルバミン酸フェニルなどのカルバミン酸エステル系；エチレンイミン、プロピレンイミンなどのイミン系；重亜硫酸ソーダ、重亜硫酸カリなどの亜硫酸塩系；
３，５−ジメチルピラゾール、３−メチルピラゾール、４−ニトロ−３，５−ジメチルピラゾール、４−ブロモ−３，５−ジメチルピラゾール等を例示できる。この中でも好ましいブロック剤は、メチルエチルケトオキシム、又は、３，５−ジメチルピラゾールである。
【００７０】
更に、ポリイソシアネートのイソシアネート基をブロックするブロック剤として、１個以上のヒドロキシル基と１個以上のカルボキシル基を有するヒドロキシカルボン酸、例えば、ヒドロキシピバリン酸、ジメチロールプロピオン酸なども使用できる。ブロック後に、ヒドロキシカルボン酸のカルボキシル基を中和することによって水分散性を付与したブロック化ポリイソシアネート化合物も硬化剤として、好適である。このような硬化剤の市販品としては、「バイヒジュールＢＬ５１４０」（住化バイエルウレタン社製、商品名）が挙げられる。
【００７１】
着色顔料（Ｄ）
本発明の水性中塗り塗料組成物には、着色顔料（Ｄ）を配合する。着色顔料としては、例えば、酸化チタン、亜鉛華、カーボンブラック、プルシアンブルー、コバルトブルー、などの無機顔料；アゾ顔料、フタロシアニン顔料、キナクリドン顔料、イソインドリン顔料、スレン系顔料、ペリレン顔料等の有機顔料が挙げられる。
【００７２】
中塗り塗料組成物の配合組成、調製法、特性及び塗装方法
本発明の水性中塗り塗料組成物において、必須成分であるアクリル系エマルション樹脂（Ａ）、水酸基含有樹脂（Ｂ）、硬化剤（Ｃ）及び着色顔料（Ｄ）の配合割合は、固形分含量６０重量％以上の高固形分でかつ塗料安定性に優れ、しかも耐チッピング性等の塗膜性能に優れる塗料組成物を得る観点から、次のような割合であるのが、好ましい。
【００７３】
アクリル系エマルション樹脂（Ａ）及び水酸基含有樹脂（Ｂ）の配合比率が、両者の合計に基づいて、前者が３０〜９９重量％程度で後者が１〜７０重量％程度であるのが好ましく、前者が３５〜８０重量％程度で後者が２０〜６５重量％程度であるのがより好ましい。
【００７４】
硬化剤（Ｃ）の配合割合は、アクリル系エマルション樹脂（Ａ）及び水酸基含有樹脂（Ｂ）の合計１００重量部に対して、１〜１５０重量部程度であるのが好ましく、５〜１００重量部程度であるのがより好ましい。
【００７５】
着色顔料（Ｄ）の配合割合は、アクリル系エマルション樹脂（Ａ）及び水酸基含有樹脂（Ｂ）の合計１００重量部に対して、１〜４００重量部程度であるのが好ましく、５０〜３００重量部程度であるのがより好ましい。
【００７６】
本発明の水性中塗り塗料組成物には、必要に応じて、体質顔料、メタリック顔料、分散剤、沈降防止剤、有機溶剤、ウレタン化反応促進用触媒（例えば、有機錫化合物など）、水酸基とメラミン樹脂との架橋反応促進用触媒（例えば、酸触媒）、消泡剤、増粘剤、防錆剤、紫外線吸収剤、表面調整剤、ワキ防止剤、ポリウレタンエマルション、ポリオレフィンエマルション、自己架橋性樹脂などを適宜に配合することができる。
【００７７】
上記体質顔料としては、例えば、クレー、バリタ、沈降性硫酸バリウム、炭酸バリウム、炭酸カルシウム、シリカ、ホワイトカーボン、珪藻土、炭酸マグネシウム、タルク、アルミニウムフレーク、雲母フレークなどをあげることができる。また、上記メタリック顔料としては、例えば、りん片状アルミニウム、雲母、金属酸化物で表面被覆した雲母、雲母状酸化鉄などを挙げることができる。
【００７８】
自己架橋性樹脂としては、１分子中に水酸基及びブロックイソシアネート基を併有するウレタン変性ポリエステル樹脂等を用いるのが好ましい。
【００７９】
本発明の水性中塗り塗料組成物は、以上に述べた各成分を、公知の方法に従って、必要に応じて水又は水と有機溶剤との混合物を用いて、固形分含量が６０重量％以上となるように、混合することにより、調製することができる。固形分含量は、６２重量％以上であることが好ましく、６５重量％以上であることがより好ましい。
【００８０】
本明細書において、塗料固形分含量は、塗料組成物約１ｇを、直径約５ｃｍのアルミニウム箔カップに正確にはかりとり、その後、１１０℃で１時間乾燥し、重量を測定し、固形分重量濃度（％）を算出した値である。
【００８１】
本発明の水性中塗り塗料組成物は、上記の如き高固形分であるにも拘わらず、フォードカップＮｏ．４（２０℃）で測定した塗料粘度が、塗料固形分６０〜７５重量％で、通常、１５〜６０秒程度、好ましくは１５〜３０秒程度と低粘度であり、通常の塗装方法により、高い塗装効率で、好適に塗装することができる。
【００８２】
本発明の水性中塗り塗料組成物は、公知の方法、例えば、刷け塗り、エアースプレー、エアレススプレー、静電塗装などにより、各種被塗物の中塗り塗膜形成用として、塗装することができる。その膜厚は、通常、硬化塗膜で３〜１００μｍ程度、特に５〜６０μｍ程度の範囲内とするのが好ましく、その塗膜は１２０〜１７０℃程度、特に１３０〜１５０℃程度で、１０〜４０分間程度加熱することにより架橋硬化させることができる。
【００８３】
これにより得られた上記水性塗料組成物単独の硬化塗膜は、−２０℃で引張り試験における破断伸び率（％）が、通常、３％以上、好ましくは３．５％以上であり、このことから、この塗膜を中塗り塗膜とした複層塗膜の耐チッピング性に優れることになる。この引張り試験は、恒温槽付万能引張試験機を用いて、長さ２０ｍｍ、幅５ｍｍ、厚さ３０μｍの塗膜試料を用いて測定したときの値である。恒温槽付万能引張試験機としては、例えば、「オートグラフＳ−Ｄ型」（商品名、島津製作所（株）製）を使用することができる。
【００８４】
複層塗膜形成方法
本発明の複層塗膜形成方法は、被塗物に、電着塗膜、中塗り塗膜、次いで上塗り塗膜を形成して、複層塗膜を形成する方法であって、中塗り塗膜を本発明の水性中塗り塗料組成物を用いて形成することを特徴とするものである。
【００８５】
被塗物としては、例えば、自動車、二輪車等の各種車体であるのが好ましく、自動車車体であるのがより好ましい。また、これら車体を形成する冷延鋼板、亜鉛メッキ鋼板、亜鉛合金メッキ鋼板、ステンレス鋼板、錫メッキ鋼板等の鋼板、アルミニウム板、アルミニウム合金板等の金属基材等であってもよい。また、被塗物としては、上記車体や金属基材の金属表面に、リン酸塩処理、クロメート処理等の表面処理が施されたものであってもよい。
【００８６】
本発明の複層塗膜形成方法においては、先ず、被塗物に、各種電着塗料組成物の下塗り塗膜を形成する。電着塗料組成物としては、特に限定されず、公知のカチオン電着塗料組成物やアニオン電着塗料組成物を使用することができる。但し、防食性に優れるカチオン電着塗料組成物を用いることが好ましい。また、電着塗装及び加熱硬化は、自動車車体等を電着塗装するのに通常用いられる方法及び条件で行なえばよい。
【００８７】
次いで、チッピングプライマーを塗装することなく、本発明の水性中塗り塗料組成物を、通常、硬化塗膜で厚さ５〜６０μｍ程度となるように塗装する。
【００８８】
ここで、各種電着塗料の下塗り塗膜を形成した金属部材と、パンパー等のプラスチック部材とを、一体化した被塗物上に、当該中塗り塗料組成物を塗装することもできる。この場合には、金属部材とプラスチック部材の塗色が一致し、かつ両部材上に耐チッピング性に優れる複層塗膜が得られるという利点が得られる。
【００８９】
更に、上記中塗り塗膜上を、未硬化のまま又は１２０〜１７０℃程度で１０〜４０分間程度加熱して硬化した後に、上塗り塗膜を形成する。
【００９０】
この上塗り塗膜は、公知の種々の上塗り塗料組成物を用いて、公知の種々の塗装工程及び硬化工程に従って、形成することができる。即ち、上塗り塗料組成物として、ソリッドカラー塗料組成物、メタリック塗料組成物、光干渉性塗料組成物及びクリヤ塗料組成物などから選ばれた１種又は２種以上を用いて、単層、２層以上の複層上塗り塗膜を形成することができる。
【００９１】
上塗り塗料組成物を用いて得られた１層以上の未硬化上塗り塗膜は、中塗り塗膜が未硬化の場合は該中塗り塗膜と共に、例えば、約６０〜１８０℃で約１０〜９０分間加熱して硬化することにより、下塗り塗膜、中塗り塗膜及び上塗り塗膜からなる複層塗膜を形成することができる。上塗り塗膜が２層以上の複層である場合には、加熱硬化を１回で行ってもよく、又２回以上行ってもよい。
【００９２】
かくして、本発明の複層塗膜形成方法により、自動車車体等の被塗物上に、チッピングプライマーを全く塗装することなく、耐チッピング性等に優れた複層塗膜を、好適に形成することができる。
【発明の効果】
【００９３】
本発明の水性中塗り塗料組成物及び及びこれを用いる複層塗膜形成方法によれば、以下のような顕著な効果が得られる。
【００９４】
(1)自動車車体等の被塗物上に、チッピングプライマーを使用することなく、耐チッピング性、耐水性、塗膜外観等に優れる、下塗り塗膜、中塗り塗膜及び上塗り塗膜からなる複層塗膜を形成できる。
【００９５】
(2)揮発性有機化合物の低減（低ＶＯＣ化）や、チッピングプライマーの塗布を省略することによる省工程化により、エネルギーを削減できる。
【００９６】
上記のような顕著な効果が得られる理由としては、乳化重合法によって得られた特定のエマルション樹脂を含有する水性中塗り塗料組成物であることによって、揮発性有機化合物の低減ができたこと、上記乳化重合するモノマーとしてエチルアクリレートを多用することによって、石跳ねなどの外力に対する緩衝効果が増し、耐チッピング性に優れる複層塗膜を形成することが可能となったこと等によるものと考えられる。
【発明を実施するための最良の形態】
【００９７】
以下、製造例、実施例及び比較例を挙げて、本発明をさらに詳細に説明する。但し、本発明はこれらによって限定されるものではない。尚、「部」及び「％」は、「重量部」及び「重量％」を示す。
【００９８】
製造例１  アクリル系エマルション樹脂Ａ１の製造
(1)脱イオン水５４ 部、アニオン界面活性剤（商品名「Ｎｅｗｃｏｌ  ７０７ＳＦ」、日本乳化剤社製、不揮発分３０％）０．５部、エチルアクリレート９３部、ヒドロキシエチルアクリレート５部、アクリル酸１部、及びアリルメタクリレート１部を、撹拌し、乳化して、「モノマー混合物」を得た。
【００９９】
(2)攪拌機、温度計、還流管、窒素導入管を備えた４つ口フラスコに、脱イオン水４０部、「Ｎｅｗｃｏｌ  ７０７ＳＦ」０．８部を加え、窒素置換後攪拌しながら８２℃に保った。この中にまず、上記(1)で得た「モノマー混合物」５部と、過硫酸アンモニウム０．３部を脱イオン水３部で溶解したものとの混合物を添加し、２０分後、残りの「モノマー混合物」と過硫酸アンモニウム０．３部を脱イオン水３部に溶解したものとの混合物を４時間かけて滴下して、乳化重合を行った。
【０１００】
滴下終了時から２時間、８２℃に保持して、乳化重合を続けた後、４０℃にフラスコ内の温度を下げた。アンモニア水でｐＨ８．５に調整し固形分５０重量％のアクリル系エマルション樹脂Ａ１を得た。エマルション樹脂粒子の平均粒子径は０．１５μｍであった。また、樹脂の酸価は７．８ｍｇＫＯＨ／ｇで、ガラス転移温度は２３℃であった。
【０１０１】
製造例２〜６  アクリル系エマルション樹脂Ａ２〜Ａ６の製造
表１の配合内容とする以外は製造例１と同様にして、アクリル系エマルション樹脂Ａ２〜Ａ６を得た。
【０１０２】
【表１】
2006265535.tif 000002
【０１０３】
製造例７  ポリエステル樹脂Ｂ１の製造
加熱装置、攪拌装置、温度計、還流冷却器、水分離器を備えた４つ口フラスコに、イソフタル酸３３．０部、アジピン酸１６．７部、１，４−シクロヘキサンジメタノール１６．５部、トリメチロールプロパン２０．９部、２−ブチル−２−エチル−１，３−プロパンジオール１８．４部を配合し加熱した。次に、内容物を１６０℃から２３０℃まで３時間かけて昇温させた後、２３０℃で保持し、生成した縮合水を精留塔により留去させながら、酸価が３ｍｇＫＯＨ／ｇ以下になるまで反応させた。
【０１０４】
次に、生成物に無水トリメリット酸５．７部を付加した後、ジメチルエタノールアミンを５．３部加え中和してから、水を１４４．７部加え、固形分４０％のポリエステル樹脂Ｂ１の溶液を得た。ポリエステル樹脂Ｂ１の水酸基価は１５０ｍｇＫＯＨ／ｇ、酸価は３５ｍｇＫＯＨ／ｇ、数平均分子量は２，０００であった。
【０１０５】
製造例８  自己架橋性樹脂Ｓ１の製造
トリメチロールプロパン０．２モル、１，６−ヘキサンジオール０．８モル、ヘキサヒドロフタル酸０．４モル及びアジピン酸０．３モルを反応させた後、さらに無水トリメリット酸０．０５モルを付加してなるポリエステル樹脂（１００部）に、４，４’−メチレンビス（シクロヘキシルイソシアネート）２モルとジメチロールプロピオン酸１モルとを反応させてなるポリウレタン（３０部）を、メチルエチルケトン中で反応させてなる生成物（１３０部）に含まれる水酸基の一部に、メチルエチルケトンオキシムと４，４’−メチレンビス（シクロヘキシルイソシアネート）とを等モル比で反応させてなる半ブロックポリイソシアネート化合物（１０部）を反応せしめ、ついで脱溶剤し、ジメチルエタノールアミンを加えて中和し、水に混合して、１分子中に水酸基及びブロックイソシアネート基を併有するウレタン変性ポリエステル樹脂である自己架橋性樹脂Ｓ１の水分散液を得た。自己架橋性樹脂Ｓ１の水酸基価は９０ｍｇＫＯＨ／ｇ、酸価は３８ｍｇＫＯＨ／ｇ、ＮＣＯ価は１０、数平均分子量は２，０００であった。
【０１０６】
実施例１  水性中塗り塗料Ｎｏ．１の製造
製造例７で得たポリエステル樹脂Ｂ１の２９部（固形分）に、カーボンブラック（注１）１部、チタン白顔料（注２）１３０部を配合し、ペイントシェーカーにて１時間混合して、顔料分散ペーストを得た。得られた顔料分散ペーストに、アクリル系エマルション樹脂Ａ１を７１部（固形分）、ブロック化ポリイソシアネート（注３）を２８部（固形分）、イミノ基含有メチル化メラミン樹脂（注４）を１４部、ディスパーにて攪拌しながら加えていき、さらに脱イオン水、ジメチルエタノールアミンを加えて、ｐＨを８．５に、粘度をフォードカップＮｏ．４で測定して２５秒（２０℃）になるように、調整して、水性中塗り塗料Ｎｏ．１を得た。水性中塗り塗料Ｎｏ．１の塗料固形分含量は、６２重量％であった。
【０１０７】
実施例２〜５及び比較例１〜４
表２の配合で実施例１と同様にして、水性中塗り塗料Ｎｏ．２〜Ｎｏ．９を得た。表２に、各塗料の粘度、固形分、ＶＯＣ及び破断伸び率を併記した。
【０１０８】
【表２】
2006265535.tif 000003
【０１０９】
表２における（注１）〜（注４）は、下記のものを示す。
【０１１０】
（注１）カーボンブラック：商品名「カーボンＭＡ１００」、三菱化学社製。
【０１１１】
（注２）チタン白顔料：商品名「ＪＲ−８０６」、テイカ社製。
【０１１２】
（注３）ブロック化ポリイソシアネート：商品名「バイヒジュールＢＬ５１４０」：住化バイエルウレタン社製。
【０１１３】
（注４）イミノ基含有メチル化メラミン樹脂：商品名「サイメル３２５」、日本サイテック社製。
【０１１４】
表２において、塗料粘度はフォードカップＮｏ．４で２０℃において測定した値である。また、ＶＯＣは、塗料固形分、塗料比重（ＪＩＳ  Ｋ−５４００  ４．６．２による比重カップ法によって測定）、水分量（自動水分測定装置ＫＦ−１００、三菱化学社製による）をあらかじめ測定し、下記式によって塗料中の水を除いたＶＯＣ量を算出した値である。式中、塗料固形分は水を除いた塗料固形分であり、比重Ａは水を除いた塗料の比重である。
【０１１５】
ＶＯＣ（ｇ／ｌ）＝１０００×比重Ａ×[（１００−塗料固形分）／１００]
また、表２において、破断伸び率は、塗料組成物の単独膜（１５０℃３０分加熱硬化；膜厚３０μｍ）を短冊状（０．５×２ｃｍ）に切って、恒温槽付万能引張試験機（島津製作所製、商品名「オートグラフＳ−Ｄ型」）を用い、−２０℃において引張り速度２０ｍｍ／分で、塗膜の破断伸び（％）を測定した値である。
【０１１６】
実施例６  複層塗膜の形成
リン酸亜鉛処理剤（商品名「パルボンド＃３０２０」、日本パーカライジング株式会社製）で表面処理を施した亜鉛メッキ鋼板に、カチオン電着塗料（商品名「エレクロンＧＴ−１０ＬＦ」、関西ペイント（株）製）を電着塗装し、１７０℃で２０分加熱して、硬化膜厚で２０μｍの電着塗膜の塗装板を得た。
【０１１７】
この電着塗装板に、水性中塗り塗料Ｎｏ．１を、硬化膜厚で３０μｍとなるようにスプレー塗装して、室温で３分間放置しその後８０℃１０分予備乾燥した。ついで１５０℃で３０分間焼き付けた。さらにその上に、アクリル樹脂／メラミン樹脂系ベース塗料（商品名「水性メタリックベースコートＷＢＣ７１０Ｔ」、関西ペイント（株）製）を硬化膜厚で１５μｍとなるようにスプレー塗装し、室温で３分間放置しその後８０℃１０分予備乾燥した。ついで、その未硬化塗面に酸・エポキシ硬化型アクリル樹脂系クリヤ塗料（商品名「ＫＩＮＯ＃１２００ＴＷクリヤ」、関西ペイント（株）製）を硬化膜厚で３５μｍとなるようにスプレー塗装し、室温で５分間放置した後１４０℃で３０分加熱して硬化して複層塗膜Ｎｏ．１を形成した。
【０１１８】
実施例７〜１０  複層塗膜の形成
実施例６と同様にして、表３の組み合わせにて複層塗膜Ｎｏ．２〜Ｎｏ．５を形成した。
【０１１９】
比較例５〜８  複層塗膜の形成
実施例６と同様にして、表３の組み合わせにて複層塗膜Ｎｏ．６〜Ｎｏ．９を形成した。
【０１２０】
上記のようにして形成された実施例の複層塗膜Ｎｏ．１〜Ｎｏ．５、及び比較例の複層塗膜Ｎｏ．６〜Ｎｏ．９について、下記方法により、塗膜外観、耐水性及び耐チッピング性の塗膜性能を、調べた。
【０１２１】
塗膜外観：複層塗膜の外観を、塗膜面の平滑性、ツヤ及び鮮映性について、目視にて、下記基準により評価した。
【０１２２】
○：良好、△：やや劣る、×：顕著に劣る。
【０１２３】
耐水性：複層塗膜を形成した試験板を、４０℃の温水に１０日間浸漬した後、２ｍｍ角の碁盤目１００個を切り粘着テープにて剥離し、塗面を観察した。耐水性は、以下の基準で評価した。
【０１２４】
○：碁盤目が１００個残存している、
△：碁盤目が９０〜９９個残存している、
×：碁盤目が９０個未満残存している。
【０１２５】
耐チッピング性：複層塗膜を形成した試験板を、チッピング試験装置（スガ試験機社製、飛石試験機「ＪＡ−４００型」）の試片保持台に、石の吹き出し口に対して塗面が直角になるように固定し、−２０℃において、０．２９４ＭＰａ（３ｋｇｆ／ｃｍ２）の圧縮空気により粒度７号の花崗岩砕石５０ｇを塗面に吹き付けた後、塗面に布粘着テープ（富士工業社製）を貼着し、それを急激に剥離後、塗膜のキズの発生程度等を、目視で観察し、下記基準により評価した。
【０１２６】
◎：キズの大きさは直径１．０ｍｍ以下であり、上塗り塗膜の一部に傷が付いている程度である、
○：キズの大きさは直径１．０ｍｍを超えて１．５ｍｍ以下であり、中塗り塗膜が一部露出している、
△：キズの大きさは直径１．５ｍｍを超えて２．０ｍｍ以下であり、中塗り塗膜の一部が欠損し、電着塗膜又は鋼板が露出している、
×：キズの大きさは直径２．０ｍｍを超えており、中塗り塗膜が大きく露出し、又は中塗り塗膜が欠損して電着塗膜又は鋼板が露出し、外観を著しく損なっている。
【０１２７】
各複層塗膜について、複層塗膜の層構成及び各性能試験の試験結果を表３に示す。表３において、中塗り塗膜のNo.は、使用した水性中塗り塗料No.を示す。
【０１２８】
【表３】
2006265535.tif 000004